(57)【要約】【課題】層間の剥がれが生じ難く、切断加工性に優れる偏光板を目的とする。【解決手段】偏光板（１００）は、ポリビニルアルコール系偏光子（５）の一方の主面に、接着剤層（６）を介して貼り合わせられた易接着フィルム（１）を備える。易接着フィルムは、透明フィルム基材（１１）の表面に易接着層（１５）を備え、易接着層が偏光子と貼り合わせられている。接着剤層は、活性エネルギー線硬化型接着剤の硬化層である。易接着層と接着剤層との界面には、易接着層の樹脂成分と接着剤層の樹脂成分とが相溶して存在している接着界面層が存在することが好ましい。【選択図】図２
2020024367.tif 000002
【特許請求の範囲】
【請求項１】
第一主面および第二主面を有するポリビニルアルコール系偏光子、および前記偏光子の第一主面に接着剤層を介して貼り合わせられた易接着フィルムを備え、
前記易接着フィルムは、透明フィルム基材の表面に易接着層を備え、前記易接着層が前記偏光子と貼り合わせられており、
前記易接着層は、バインダ樹脂、および平均一次粒子径が１０〜１００ｎｍの無機微粒子を含有し、
前記接着剤層は、活性エネルギー線硬化型接着剤の硬化層であり、
前記易接着層と前記接着剤層との界面に、前記易接着層の樹脂成分と前記接着剤層の樹脂成分とが相溶して存在している接着界面層が存在し、
前記接着界面層の厚みが４０ｎｍ以上であり、前記接着剤層の前記接着界面層以外の部分の厚みが１２０ｎｍ以上である、偏光板。
【請求項２】
前記接着界面層の厚みが、前記接着剤層と前記接着界面層の合計厚みに対して、５〜９０％である、請求項１に記載の偏光板。
【請求項３】
前記接着剤層と前記接着界面層の合計厚みが０．３〜３μｍである、請求項１または２に記載の偏光板。
【請求項４】
前記透明フィルム基材がアクリル系フィルムである、請求項１〜３のいずれか１項に記載の偏光板。
【請求項５】
前記易接着層中の前記無機微粒子の含有量が８〜５０重量％である、請求項１〜４のいずれか１項に記載の偏光板。
【請求項６】
前記易接着層の前記バインダ樹脂がウレタン系樹脂である、請求項１〜５のいずれか１項に記載の偏光板。
【請求項７】
前記透明フィルム基材と前記易接着層との界面において、前記無機微粒子が前記透明フィルム基材に埋設している領域が存在する、請求項１〜６のいずれか１項に記載の偏光板。
【請求項８】
前記易接着層のアルカリ成分の含有量が５〜７５ｐｐｍである、請求項１〜７のいずれか１項に記載の偏光板。
【請求項９】
前記易接着層の厚みが４０〜２８０ｎｍである、請求項１〜８のいずれか１項に記載の偏光板。
【請求項１０】
請求項１〜９のいずれか１項に記載の偏光板を製造する方法であって、
活性エネルギー線硬化型の接着剤組成物を介してポリビニルアルコール系偏光子の第一主面と易接着フィルムの易接着層形成面とを貼り合わせ、
活性光線を照射して前記接着剤組成物を硬化して接着剤層を形成する、偏光板の製造方法。
【請求項１１】
画像表示セルと、請求項１〜９のいずれか１項に記載の偏光板とを有する、画像表示装置。
【発明の詳細な説明】
【技術分野】
【０００１】
本発明は、偏光子の表面に易接着フィルムが貼り合わせられた偏光板およびその製造方法、ならびに当該偏光板を備える画像表示装置に関する。
【背景技術】
【０００２】
モバイル機器、カーナビゲーション装置、パソコン用モニタ、テレビ等の各種画像表示装置として、液晶表示装置や有機ＥＬ表示装置が広く用いられている。液晶表示装置は、その表示原理から、液晶セルの視認側表面に偏光板が配置されている。透過型の液晶表示装置では、液晶セルの両面に偏光板が配置されている。有機ＥＬ表示装置では、外光が金属電極（陰極）で反射されて鏡面のように視認されることを抑止するために、視認側表面に円偏光板（典型的には、偏光板と１／４波長板の積層体）が配置される場合がある。
【０００３】
偏光板は、一般に、偏光子の片面または両面に、偏光子の保護等を目的とした透明フィルム（偏光子保護フィルム）を備える。偏光子としては、ポリビニルアルコール（ＰＶＡ）系フィルムにヨウ素を吸着させ、延伸等により分子を配向されたものが広く使用されている。
【０００４】
偏光子の表面に貼り合わせられる偏光子保護フィルムとしては、ＰＶＡ系偏光子との接着性に優れることから、酢酸セルロース等のセルロース系フィルムが広く用いられている。透明保護フィルムとして、アクリル、ポリエステル、ポリカーボネート、環状ポリオレフィン等の樹脂材料からなるフィルムも用いられるようになっている。これらの樹脂材料からなるフィルムは、セルロース系フィルムに比べて低透湿であり、偏光子の表面に低透湿樹脂フィルムが貼り合わせられた偏光板は、高湿環境に長時間曝された場合でも光学特性の変化が小さく、耐久性に優れる傾向がある。
【０００５】
一方、アクリル、ポリエステル、ポリカーボネート、環状ポリオレフィン等の樹脂材料からなるフィルムは、セルロース系フィルムに比べて、ＰＶＡ系偏光子との接着性が低い傾向がある。そのため、偏光子保護フィルムとして用いる透明フィルムの表面に易接着層を設けて偏光子との接着性を向上する方法が提案されている。
【０００６】
例えば、特許文献１では、アクリル系フィルムの表面に、微粒子およびバインダ樹脂を含む易接着層を設けた易接着フィルムが、偏光子との接着性に優れるとともに、フィルムをロール状に巻き取る際のブロッキングを抑制できることが記載されている。特許文献１の実施例では、アクリル系フィルムの表面に、１〜７重量％のシリカ微粒子を含む平均厚み４００ｎｍ（厚み範囲３００〜５００ｎｍ）のウレタン易接着層を備える易接着フィルムを、水系接着剤を用いて偏光子と貼り合わせた例が示されている。
【先行技術文献】
【特許文献】
【０００７】
【特許文献１】特許第５３５４７３３号
【発明の概要】
【発明が解決しようとする課題】
【０００８】
画像表示装置の大型化や高輝度化が進む中、画像表示装置を構成する偏光板には、より過酷な環境（例えば、より高温、高湿度の条件）でも、界面での層間の剥離が生じ難く、かつ光学特性の変化が小さいことが要求されるようになっている。これに伴って、偏光子と偏光子保護フィルムとの貼り合わせに、光照射や電子線照射により硬化する活性光線硬化型の接着剤が用いられるようになっている。
【０００９】
本発明は、偏光子と偏光子保護フィルムとの接着性に優れ、高温高湿環境に長時間曝された場合でも、層間の剥がれが生じ難く、かつ切断加工性に優れる偏光板の提供を目的とする。
【課題を解決するための手段】
【００１０】
本発明は、易接着フィルムと偏光子とが接着剤層を介して貼り合わせられた偏光板およびその製造方法に関する。易接着フィルムは、透明フィルム基材の表面に易接着層を備える。易接着層は、バインダ樹脂、および平均一次粒子径が１０〜１００ｎｍの無機微粒子を含有する。易接着層のアルカリ成分の含有量は、５〜７５ｐｐｍが好ましい。易接着層の厚みは４０〜２８０ｎｍが好ましい。
【００１１】
透明フィルム基材としてはアクリル系フィルム等が用いられる。易接着層のバインダ樹脂としてはウレタン系樹脂等が用いられる。易接着層中の無機微粒子の含有量は、好ましくは８〜５０重量％程度である。易接着層の無機微粒子は、透明フィルム基材に埋設していてもよい。
【００１２】
透明フィルム基材の表面に易接着組成物を塗布し、加熱することにより易接着層が形成される。易接着組成物は、バインダ樹脂またはその前駆物質、平均一次粒子径が１０〜１００ｎｍの無機微粒子、アルカリ成分および溶媒を含有する。易接着組成物にアルカリ成分が含まれていることにより、無機微粒子の分散性が向上し、滑り性に優れる易接着フィルムが得られる。また、アルカリ成分は、バインダ樹脂（前駆体）の反応を促進するための触媒としても作用し得る。加熱によるアルカリ成分の揮発を促進する観点から、アルカリ成分の沸点は１５０℃以下が好ましい。アルカリ成分としては、アミンやアンモニア等が挙げられる。
【００１３】
易接着組成物を塗布後の加熱温度を高くすることにより、アルカリ成分の揮発を促進し、残存アルカリ成分の少ない易接着層を形成できる。例えば、透明フィルム基材のガラス転移温度よりも１０℃以上高い温度で易接着組成物を加熱してもよい。加熱温度を高くすることにより、易接着層の無機微粒子が透明フィルム基材に埋設した領域が形成されやすく、透明フィルム基材と易接着層との密着性が向上する傾向がある。
【００１４】
透明フィルム基材上に易接着組成物を塗布後、透明フィルム基材を加熱しながら延伸を行ってもよい。特に、透明フィルム基材のガラス転移温度よりも１０℃以上高い温度で易接着組成物を加熱しながら透明フィルム基材を延伸することにより、透明フィルム基材と易接着層との密着性が向上する傾向がある。
【００１５】
上記の易接着フィルムは、偏光子保護フィルムとして用いることができる。ポリビニルアルコール系偏光子の表面に接着剤層を介して易接着フィルムを貼り合わせることにより偏光板が得られる。接着剤としては、活性エネルギー線硬化型の接着剤が好ましい。接着剤を硬化後は、易接着層と接着剤層との界面に、易接着層の樹脂成分と接着剤層の樹脂成分とが相溶して存在している接着界面層が存在することが好ましい。接着界面層の厚みは４０ｎｍ以上が好ましく、接着剤層の接着界面層以外の部分の厚みは１２０ｎｍ以上が好ましい。
【００１６】
接着剤層の厚み（接着剤層と接着界面層の合計厚み）は、０．３〜３μｍが好ましい。接着界面層の厚みは、接着剤層と接着界面層の合計厚みに対して５〜９０％が好ましい。
【００１７】
液晶表示セルや有機ＥＬセル等の画像表示セルの表面に偏光板を配置することにより、画像表示装置を形成できる。
【発明の効果】
【００１８】
本発明の偏光板は、偏光子と易接着フィルムとの接着性に優れている。また、切断加工時のマイクロクラックの発生が少なく、切断加工性に優れている。
【図面の簡単な説明】
【００１９】
【図１】易接着フィルムの構成例を示す断面図である。
【図２】偏光板の構成例を示す断面図であり、拡大図は偏光子と易接着フィルムとの接着界面の層構成の一例を示している。
【図３】フィルム基材と易接着層の界面に基材界面層が形成されている易接着フィルムの断面ＴＥＭ観察像である。
【図４】フィルム基材と易接着層の界面に基材界面層が形成されていない易接着フィルムの断面ＴＥＭ観察像である。
【図５】偏光板の耐久試験前後のクロスニコル観察写真である
【図６】易接着層と接着剤層との界面に接着界面層が形成されている偏光板の断面のＴＥＭ観察像である。
【発明を実施するための形態】
【００２０】
図１は、易接着フィルムの構成例を示す概略断面図である。易接着フィルム１は、フィルム基材１１の少なくとも一方の面に易接着層１５を備える。フィルム基材の両面に易接着層が設けられていてもよい。易接着フィルムは、他のフィルムやガラス基板等と貼り合わせて用いられる。
【００２１】
易接着フィルムの使用形態として、偏光子保護フィルムが挙げられる。図２は、偏光子保護フィルムとしての易接着フィルム１を備える偏光板の構成例を示す断面図である。偏光板１００は、偏光子５の一方の面（第一主面）に、接着剤層６を介して貼り合わせられた易接着フィルム１を備える。図２に示す偏光板１００では、易接着フィルム１は、フィルム基材１１の偏光子５との貼り合わせ面に易接着層１５を有する。偏光子５が貼り合わせられていない面に易接着層が設けられていてもよい。図２に示す偏光板１００では、偏光子５の他方の面（第二主面）に、接着剤層７を介して透明保護フィルム２が貼り合わせられている。
【００２２】
［易接着フィルム］
易接着フィルム１は、フィルム基材１１の少なくとも一方の面に易接着層１５を備える。
【００２３】
＜フィルム基材＞
フィルム基材１１としては透明フィルムが好ましい。透明フィルム基材の全光線透過率は８０％以上が好ましく、８５％以上がより好ましく、９０％以上がさらに好ましい。フィルム基材１１を構成する樹脂材料としては、アクリル系樹脂、ポリエステル系樹脂、ポリカーボネート系樹脂、ポリオレフィン系樹脂、環状ポリオレフィン系樹脂、ポリスチレン系樹脂、ポリアミド系樹脂、ポリイミド系樹脂等が挙げられる。易接着フィルムが光学等方性の偏光子保護フィルムとして用いられる場合は、複屈折が小さいことから、フィルム基材１１の樹脂材料として、アクリル系樹脂または環状ポリオレフィン系樹脂が好ましく、アクリル系樹脂が特に好ましい。
【００２４】
環状ポリオレフィン系樹脂としては、例えばポリノルボルネンが挙げられる。環状ポリオレフィン系樹脂の市販品として、日本ゼオン製のゼオノアおよびゼオネックス、ＪＳＲ製のアートン、三井化学製のアペル、ＴＯＰＡＳ  ＡＤＶＡＮＣＥＤ  ＰＯＬＹＭＥＲＳ製のトパス等が挙げられる。環状ポリオレフィン系フィルムは、環状オレフィン系樹脂を５０重量％以上含有するものが好ましい。
【００２５】
アクリル系樹脂としては、ポリメタクリル酸メチル等のポリ（メタ）アクリル酸エステル、メタクリル酸メチル−（メタ）アクリル酸共重合体、メタクリル酸メチル−（メタ）アクリル酸エステル共重合体、メタクリル酸メチル−アクリル酸エステル−（メタ）アクリル酸共重合体、（メタ）アクリル酸メチル−スチレン共重合体（ＭＳ樹脂等）、脂環族炭化水素基を有する重合体（例えば、メタクリル酸メチル−メタクリル酸シクロヘキシル共重合体、メタクリル酸メチル−（メタ）アクリル酸ノルボルニル共重合体等）が挙げられる。
【００２６】
本明細書において、「（メタ）アクリル」とは、アクリルおよび／またはメタクリルを意味する。アクリル系樹脂は、アクリル酸またはその誘導体を構成モノマー成分とするもの、およびメタクリル酸またはその誘導体を構成モノマー成分とするものを包含する。
【００２７】
アクリル系樹脂として、特開２００６−２８３０１３号公報、特開２００６−３３５９０２号公報、特開２００６−２７４１１８号公報等に記載の、グルタル酸無水物構造を有するアクリル系樹脂；および／または、特開２０００−２３００１６号公報、特開２００１−１５１８１４号公報、特開２００２−１２０３２６号公報、特開２００２−２５４５４４号公報、特開２００５−１４６０８４号公報等に記載のラクトン環構造を有するアクリル系樹脂を用いてもよい。グルタル酸無水物構造を有するアクリル系樹脂、およびラクトン環構造を有するアクリル系樹脂は、高い耐熱性、高い透明性、および高い機械的強度を有するため、偏光度が高くかつ耐久性に優れる偏光板の製造に適している。
【００２８】
フィルム基材１１がアクリル系フィルムである場合、フィルム基材中のアクリル系樹脂の含有量は、５０重量％以上が好ましく、６０〜９８重量％がより好ましく、７０〜９７重量％がさらに好ましい。アクリル系フィルムは、アクリル系樹脂以外の熱可塑性樹脂を含有していてもよい。例えば、他の熱可塑性樹脂を配合することにより、アクリル系樹脂の複屈折を打ち消して、光学等方性に優れるアクリル系フィルムが得られる。また、フィルムの機械強度向上等を目的として、アクリル系樹脂以外の熱可塑性樹脂を配合してもよい。
【００２９】
アクリル系樹脂以外の熱可塑性樹脂としては、オレフィン系重合体、ハロゲン化ビニル系重合体、ポリスチレン、スチレンとアクリル系モノマーと共重合体、ポリエステル、ポリアミド、ポリアセタール、ポリカーボネート、ポリフェニレンオキシド、ポリフェニレンスルフィド、ポリエーテルエーテルケトン、ポリスルホン、ポリエーテルスルホン、ポリオキシベンジレン、ポリアミドイミド、ゴム系ポリマー等が挙げられる。
【００３０】
フィルム基材１１は、酸化防止剤、安定剤、補強材、紫外線吸収剤、難燃剤、帯電防止剤、着色剤、充填剤、可塑剤、滑剤、フィラー等の添加剤を含んでいてもよい。樹脂材料と添加剤等を混合し、予めペレット等の熱可塑性樹脂組成物としてからフィルム化を行ってもよい。
【００３１】
フィルム基材１１の厚みは５〜２００μｍ程度である。機械強度、透明性およびハンドリング性等の観点から、フィルム基材１１の厚みは１０〜１００μｍが好ましく、１５〜６０μｍがより好ましい。
【００３２】
フィルム基材１１のガラス転移温度Ｔｇは、１００℃以上が好ましく、１１０℃以上がより好ましい。フィルム基材１１がアクリル系フィルムである場合、前述のように、アクリル系樹脂として、グルタル酸無水物構造を有するアクリル系樹脂やラクトン環構造を有するアクリル系樹脂を用いることにより、アクリル系フィルムのＴｇを高め、耐熱性を向上できる。フィルム基材１１のＴｇの上限は特に限定されないが、成形性等の観点から１７０℃以下が好ましい。
【００３３】
フィルム基材１１の製造方法としては、溶液キャスト法、溶融押出法、カレンダー法、圧縮成形法等が挙げられる。フィルム基材１１は、未延伸フィルムおよび延伸フィルムのいずれでもよい。フィルム基材１１がアクリル系フィルムである場合、機械強度向上の観点から、アクリル系フィルムは、少なくとも１方向に延伸された延伸フィルムであることが好ましく、二軸延伸フィルムが特に好ましい。アクリル系樹脂の複屈折を打ち消すように他の熱可塑性樹脂を配合することにより、延伸した場合でもレターデーションが小さく光学等方性に優れるアクリル系フィルムが得られる。
【００３４】
＜易接着層＞
フィルム基材１１の表面に設けられる易接着層１５は、バインダ樹脂および微粒子を含む。易接着層１５が設けられることにより、偏光子等のフィルムやガラス基板等に対する接着性を向上できる。易接着層１５が微粒子を含むことにより、易接着層１５の表面に微細な凹凸が形成され、フィルムの滑り性が向上する。そのため、易接着フィルム１のロール搬送時の傷付きの低減や、ロール状に巻き取る際のブロッキング抑制に寄与する。
【００３５】
（バインダ樹脂）
バインダ樹脂としては、アクリル系フィルム等のフィルム基材との密着性に優れることから、ポリウレタン樹脂、エポキシ樹脂、イソシアネート樹脂、ポリエステル樹脂、分子中にアミノ基を含むポリマー類、オキサゾリン基等の架橋性官能基を有するアクリル樹脂等の反応性基を有する樹脂（ポリマー）が用いられる。易接着層１５のバインダ樹脂としては、ポリウレタン樹脂が特に好ましい。ポリウレタン樹脂バインダを含む易接着層１５は、フィルム基材１１との密着性が高い。また、易接着層１５がポリウレタン樹脂バインダを含む易接着フィルム１は、接着剤層を介して偏光子等のフィルムを積層した際に、高い接着性を示す傾向がある。
【００３６】
ウレタン樹脂は、代表的には、ポリオールとポリイソシアネートの反応生成物である。ポリオール成分としては、ポリアクリルポリオール、ポリエステルポリオール、ポリエーテルポリオール等の高分子ポリオールが好ましく用いられる。
【００３７】
ポリアクリルポリオールは、代表的には、（メタ）アクリル酸エステルと水酸基含有モノマーとの重合により得られる。（メタ）アクリル酸エステルとしては、例えば、（メタ）アクリル酸メチル、（メタ）アクリル酸ブチル、（メタ）アクリル酸２−エチルヘキシル、（メタ）アクリル酸シクロヘキシル等が挙げられる。水酸基含有モノマーとしては、（メタ）アクリル酸２−ヒドロキシエチル、（メタ）アクリル酸２−ヒドロキシプロピル、（メタ）アクリル酸３−ヒドキシプロピル、（メタ）アクリル酸２−ヒドロキシブチル、（メタ）アクリル酸４−ヒドロキシブチル、（メタ）アクリル酸２−ヒドロキシペンチル等の（メタ）アクリル酸のヒドロキシアルキルエステル；グリセリン、トリメチロールプロパン等の多価アルコールの（メタ）アクリル酸モノエステル；Ｎ−メチロール（メタ）アクリルアミド等が挙げられる。
【００３８】
ポリアクリルポリオールは、上記以外のモノマー成分を含んでいてもよい。他のモノマー成分としては、（メタ）アクリル酸等の不飽和モノカルボン酸；マレイン酸等の不飽和ジカルボン酸ならびにその無水物およびジエステル類；（メタ）アクリロニトリル等の不飽和ニトリル類；（メタ）アクリルアミド、Ｎ−メチロール（メタ）アクリルアミド等の不飽和アミド類；酢酸ビニル、プロピオン酸ビニル等のビニルエステル類；メチルビニルエーテル等のビニルエーテル類；エチレン、プロピレン等のα−オレフィン類；塩化ビニル、塩化ビニリデン等のハロゲン化α，β−不飽和脂肪族単量体；スチレン、α−メチルスチレン等のα，β−不飽和芳香族単量体等が挙げられる。
【００３９】
ポリエステルポリオールは、代表的には、多塩基酸とポリオールとの反応により得られる。多塩基酸としては、オルトフタル酸、イソフタル酸、テレフタル酸、１，４−ナフタレンジカルボン酸、２，５−ナフタレンジカルボン酸、２，６−ナフタレンジカルボン酸、ビフェニルジカルボン酸、テトラヒドロフタル酸等の芳香族ジカルボン酸；シュウ酸、コハク酸、マロン酸、グルタル酸、アジピン酸、ピメリン酸、スベリン酸、アゼライン酸、セバシン酸、デカンジカルボン酸、ドデカンジカルボン酸、オクタデカンジカルボン酸、酒石酸、アルキルコハク酸、リノレイン酸、マレイン酸、フマル酸、メサコン酸、シトラコン酸、イタコン酸等の脂肪族ジカルボン酸；ヘキサヒドロフタル酸、テトラヒドロフタル酸、１，３−シクロヘキサンジカルボン酸、１，４−シクロヘキサンジカルボン酸等の脂環式ジカルボン酸；あるいは、これらの酸無水物、アルキルエステル、酸ハライド等の反応性誘導体等が挙げられる。
【００４０】
ポリオールとしては、エチレングリコール、１，２−プロパンジオール、１，３−プロパンジオール、１，３−ブタンジオール、１，４−ブタンジオール、ネオペンチルグリコール、ペンタンジオール、１，６−ヘキサンジオール、１，８−オクタンジオール、１，１０−デカンジオール、１−メチル−１，３−ブチレングリコール、２−メチル−１，３−ブチレングリコール、１−メチル−１，４−ペンチレングリコール、２−メチル−１，４−ペンチレングリコール、１，２−ジメチル−ネオペンチルグリコール、２，３−ジメチル−ネオペンチルグリコール、１−メチル−１，５−ペンチレングリコール、２−メチル−１，５−ペンチレングリコール、３−メチル−１，５−ペンチレングリコール、１，２−ジメチルブチレングリコール、１，３−ジメチルブチレングリコール、２，３−ジメチルブチレングリコール、１，４−ジメチルブチレングリコール、ジエチレングリコール、トリエチレングリコール、ポリエチレングリコール、ジプロピレングリコール、ポリプロピレングリコール、１，４−シクロヘキサンジメタノール、１，４−シクロヘキサンジオール、ビスフェノールＡ、ビスフェノールＦ、水添ビスフェノールＡ、水添ビスフェノールＦ等が挙げられる。
【００４１】
ポリエーテルポリオールは、代表的には、多価アルコールにアルキレンオキシドを開環重合して付加させることにより得られる。多価アルコールとしては、例えば、エチレングリコール、ジエチレングリコール、プロピレングリコール、ジプロピレングリコール、グリセリン、トリメチロールプロパン等が挙げられる。アルキレンオキシドとしては、例えば、エチレンオキシド、プロピレンオキシド、ブチレンオキシド、スチレンオキシド、テトラヒドロフラン等が挙げられる。
【００４２】
ポリイソシアネートとしては、テトラメチレンジイソシアネート、ドデカメチレンジイソシアネート、１，４−ブタンジイソシアネート、ヘキサメチレンジイソシアネート、２，２，４−トリメチルヘキサメチレンジイソシアネート、２，４，４−トリメチルヘキサメチレンジイソシアネート、リジンジイソシアネート、２−メチルペンタン−１，５−ジイソシアネート、３−メチルペンタン−１，５−ジイソシアネート等の脂肪族ジイソシアネート；イソホロンジイソシアネート、水添キシリレンジイソシアネート、４，４′−シクロヘキシルメタンジイソシアネート、１，４−シクロヘキサンジイソシアネート、メチルシクロヘキシレンジイソシアネート、１，３−ビス（イソシアネートメチル）シクロヘキサン等の脂環族ジイソシアネート；トリレンジイソシアネート、２，２′−ジフェニルメタンジイソシアネート、２，４′−ジフェニルメタンジイソシアネート、４，４′−ジフェニルメタンジイソシアネート、４，４′−ジフェニルジメチルメタンジイソシアネート、４，４′−ジベンジルジイソシアネート、１，５−ナフチレンジイソシアネート、キシリレンジイソシアネート、１，３−フェニレンジイソシアネート、１，４−フェニレンジイソシアネート等の芳香族ジイソシアネート；ジアルキルジフェニルメタンジイソシアネート、テトラアルキルジフェニルメタンジイソシアネート、α，α，α，α−テトラメチルキシリレンジイソシアネート等の芳香脂肪族ジイソシアネート等が挙げられる。
【００４３】
易接着層１５を構成するウレタン樹脂は、好ましくは、カルボキシ基を有する。ウレタン樹脂がカルボキシ基を有することにより、架橋構造の導入が可能となり、易接着フィルム１と偏光子等との接着耐久性が向上する傾向がある。カルボキシ基を有するウレタン樹脂は、例えば、ポリオールとポリイソシアネートに加え、遊離カルボキシ基を有する鎖長剤を反応させることにより得られる。遊離カルボキシ基を有する鎖長剤としては、ジヒドロキシカルボン酸、ジヒドロキシスクシン酸等が挙げられる。ジヒドロキシカルボン酸としては、ジメチロールアルカン酸（例えば、ジメチロール酢酸、ジメチロールブタン酸、ジメチロールプロピオン酸、ジメチロール酪酸、ジメチロールペンタン酸）等のジアルキロールアルカン酸等が挙げられる。
【００４４】
ウレタン樹脂の製造方法は特に限定されず、モノマー成分を一度に反応させるワンショット法、および段階的に反応させる多段法のいずれでもよい。遊離カルボキシ基を有する鎖長剤を用いてウレタン樹脂にカルボキシ基を導入する場合は、多段階法が好ましい。ウレタン樹脂の製造に際しては、必要に応じてウレタン反応触媒を用いてもよい。
【００４５】
ウレタン樹脂の数平均分子量は、５，０００〜６００，０００が好ましく、１０，０００〜４００，０００がより好ましい。ウレタン樹脂の酸価は、１０〜５０が好ましく、２０〜４５がより好ましい。
【００４６】
ウレタン樹脂は、架橋構造を有していてもよい。ウレタン樹脂に架橋構造が導入されることにより、易接着フィルム１と偏光子５との接着耐久性が向上する傾向がある。架橋剤としては、ウレタン樹脂の架橋性官能基と反応可能なものを特に制限なく使用できる。ウレタン樹脂がカルボキシ基を有する場合は、アミノ基、オキサゾリン基、エポキシ基、カルボジイミド基等を含む架橋剤が用いられる。これらの中でも、オキサゾリン基を有する架橋剤が好ましい。オキサゾリン基は、常温ではカルボキシ基との反応性が小さいため、ウレタン樹脂と混合したときのポットライフが長く、工程のリードタイムに柔軟に対応できる。
【００４７】
架橋剤は低分子化合物でもよく、ポリマーでもよい。水系組成物への溶解性が高く、ウレタン樹脂との相溶性にも優れることから、架橋剤としてはアクリル系ポリマーが好ましい。特に、架橋剤としてオキサゾリン基を有するアクリル系ポリマーを用いた場合に、易接着フィルム１と偏光子等のフィルムとの接着性が向上する傾向がある。
【００４８】
架橋剤の使用量は、ウレタン樹脂１００重量部に対して、１〜３０重量部が好ましく、３〜２０重量部がより好ましい。
【００４９】
（微粒子）
易接着層１５に微粒子が含まれることにより、易接着層の表面に微細な凹凸形状が形成され、易接着フィルム１の滑り性が向上し、ブロッキングを抑制できる。滑り性向上に寄与する凹凸を形成する観点から、微粒子の粒子径（平均一次粒子径）は、１０ｎｍ以上が好ましく、１５ｎｍ以上がより好ましく、２０ｎｍ以上がさらに好ましい。微粒子の平均一次粒子径が可視光波長よりも小さいことにより、バインダ樹脂と微粒子との界面での可視光の散乱を抑制し、透明性の高い易接着フィルムが得られる。そのため、微粒子の粒子径は１００ｎｍ以下が好ましく、８０ｎｍ以下がより好ましく、６０ｎｍ以下がさらに好ましく、５０ｎｍ以下が特に好ましい。
【００５０】
分散性および粒子径の均一性に優れることから、易接着層１５の微粒子としては無機微粒子が好ましい。無機微粒子としては、チタニア、アルミナ、ジルコニア等の無機酸化物；炭酸カルシウム、タルク、クレイ、焼成カオリン、焼成珪酸カルシウム、水和珪酸カルシウム、珪酸アルミニウム、珪酸マグネシウム、燐酸カルシウム等が挙げられる。これらの中でも無機酸化物が好ましい。微粒子に起因する光散乱を抑制するためには、バインダ樹脂（一般に屈折率１．５程度）と微粒子との屈折率差が小さいことが好ましい。バインダ樹脂との屈折率差が小さく、かつ分散性に優れることから、易接着層１５の微粒子としてはシリカ粒子が好ましい。
【００５１】
水系の組成物から易接着層１５を形成する場合、水分散性の高い微粒子を用いることが好ましい。微粒子の水分散液を組成物中に配合してもよい。無機微粒子の分散性を高めるためには、アミンやアンモニア等のアルカリ成分を添加して、易接着組成物を弱アルカリ性とすることが好ましい。
【００５２】
水分散性のシリカ粒子としては、コロイダルシリカが好ましく用いられる。コロイダルシリカとして、扶桑化学工業（株）製のクォートロンＰＬシリーズ、日産化学工業（株）製のスノーテックスシリーズ、日本アエロジル（株）のＡＥＲＯＤＩＳＰシリーズおよびＡＥＲＯＳＩＬシリーズ等の市販品を用いてもよい。
【００５３】
易接着層１５の表面への凹凸形成により、易接着フィルム１の滑り性を高める観点から、易接着層１５における微粒子の含有量は、８重量％以上が好ましく、１０重量％以上がより好ましく、１２重量％以上がさらに好ましい。特に、易接着層１５の厚みが２８０ｎｍ以下の場合は、微粒子の含有量を大きくして単位面積当たりの微粒子の量（数密度）を高めることにより、易接着層１５の面内に均一に凹凸を形成することが好ましい。易接着層１５の微粒子の含有量が過度に大きいと、バインダ樹脂と微粒子との界面での光散乱の増大に起因する光学特性の低下を招く場合がある。また、微粒子含有量の増大に伴って、バインダ樹脂の相対的な含有量が小さくなるため、易接着層の接着性が低下する場合がある。そのため、易接着層１５における微粒子の含有量は、５０重量％以下が好ましく、４０重量％以下がより好ましく、３０重量％以下がさらに好ましい。
【００５４】
（残存アルカリ量）
無機微粒子の分散性を高めるために、アミンやアンモニア等のアルカリ成分を用いると、易接着層には不可避的にアルカリ成分が残存する。易接着フィルム１を偏光子保護フィルムとして用いた場合、易接着層１５の残存アルカリ成分が水分等により溶出すると、偏光子を劣化させ、偏光板の偏光度の低下や、スジ状のムラ等の光学的な欠陥が発生する場合がある。
【００５５】
偏光板の加湿耐久性を高める観点から、易接着層１５の残存アルカリ量は、７５ｐｐｍ以下が好ましく、７０ｐｐｍ以下がより好ましく、６０ｐｐｍ以下がさらに好ましく、５５ｐｐｍ以下が特に好ましい。偏光板の加湿耐久性向上の観点からは、易接着層１５における残存アルカリ量は少ないほど好ましい。
【００５６】
一方、易接着層１５の残存アルカリ量が過度に小さいと、微粒子の分散性が損なわれ、微粒子の凝集に起因する白濁等の外観不良が生じる場合がある。また、分散性の低下による微粒子の凝集や易接着層からの脱落に起因して、易接着層の表面に適切な凹凸が形成されず、易接着フィルムの滑り性が低下する傾向がある。そのため、易接着層１５の残存アルカリ量は、５ｐｐｍ以上が好ましく、１０ｐｐｍ以上がより好ましく、２０ｐｐｍ以上がさらに好ましい。
【００５７】
易接着層中のアルカリ量は、アルカリ成分の種類に応じて、液体クロマトグラフィーやイオンクロマトグラフィー等により定量できる。クロマトグラフィーと質量分析（ＭＳ）とを組み合わせた分析法（例えば、ＬＣ／ＭＳ）によりアルカリ成分の定量を行ってもよい。易接着層中に複数のアルカリ成分が含まれている場合は、各成分の合計を易接着層のアルカリ成分含有量（残存量）とする。
【００５８】
＜易接着層の形成＞
フィルム基材１１の表面への易接着層１５の形成方法は特に限定されない。好ましくは、バインダ樹脂および微粒子を含む易接着組成物（塗液）を、フィルム基材１１上に塗布し、加熱することにより、易接着層１５が形成される。
【００５９】
（易接着組成物）
易接着組成物は、水を溶媒（および微粒子に対する分散媒）とする水系の組成物であることが好ましい。易接着組成物における固形分（不揮発成分）の濃度は、１〜３０重量％が好ましく、２〜２０重量％がより好ましく、３〜１５重量％がさらに好ましい。
【００６０】
水系の易接着組成物は、溶媒（および分散媒）としての水と、バインダ樹脂脂またはその前駆物質と、無機微粒子とを含む。易接着組成物は、さらにアルカリ成分を含むことが好ましい。前述のように、アルカリ成分は無機微粒子の分散を促進する作用を有する。そのため、易接着組成物がアルカリ成分を含むことにより、無機微粒子の分散性を向上し、外観や滑り性に優れる易接着フィルムが得られる。
【００６１】
一方、易接着組成物に含まれるアルカリが易接着層に残存すると、偏光板の耐湿熱性を低下させる原因となり得る。特に、苛性等の強アルカリは、少量でも偏光子を劣化させる原因となり得る。そのため、易接着組成物に含まれるアルカリ成分としては、アンモニアやアミン等の弱アルカリ成分が好ましい。無機微粒子の分散性向上と、偏光子の劣化防止とを両立する観点から、易接着組成物（塗液）のｐＨは、７．５〜９程度が好ましい。
【００６２】
無機微粒子の分散性を向上させる観点から、易接着組成物に含まれるアルカリ成分の量は、易接着組成物の固形分に対して３００ｐｐｍ以上が好ましく、５００ｐｐｍ以上がより好ましい。一方、アルカリ成分の含有量が過度に大きいと、残存アルカリ量を低下させることが困難となる場合があるため、易接着組成物に含まれるアルカリ成分の量は、易接着組成物の固形分に対して５００００ｐｐｍ以下が好ましく、１００００ｐｐｍ以下がより好ましく、５０００ｐｐｍ以下がさらに好ましい。
【００６３】
易接着組成物に含まれるアルカリ成分は、無機微粒子の分散性向上に加えて、触媒作用等を有するものであってもよい。例えば、バインダ樹脂がウレタン系樹脂である場合は、ポリウレタン前駆物質（ポリオール、イソシアネート等）のウレタン化触媒として、トリエチルアミン等の第三級アミンが易接着組成物に含まれていてもよい。
【００６４】
フィルム基材上に易接着組成物を塗布後に加熱することにより、アルカリ成分を揮発除去して、易接着層１５の残存アルカリ成分を低減できる。加熱によるアルカリ成分の揮発を促進する観点から、易接着組成物に含まれるアルカリ成分は、沸点が１５０℃以下であることが好ましい。アルカリ成分の沸点は１３０℃以下がより好ましく、１２０℃以下がさらに好ましく、１１０℃以下が特に好ましい。アルカリ成分の沸点は、１００℃以下または９０℃以下であってもよい。易接着組成物に複数のアルカリ成分が含まれる場合は、少なくとも１つのアルカリ成分の沸点が上記範囲であることが好ましく、２以上のアルカリ成分の沸点が上記範囲であることが好ましい。易接着層に含まれるアルカリの全量１００重量部に対して、５０重量％以上のアルカリ成分の沸点が上記範囲であることが好ましい。易接着組成物に含まれる全てのアルカリ成分の沸点が上記範囲であることが理想的である。
【００６５】
易接着組成物は、バインダ樹脂（またはその前駆物質）、無機微粒子およびアルカリ成分に加えて、架橋剤を含んでいてもよい。易接着組成物は、架橋促進剤等の触媒、酸化防止剤、紫外線吸収剤、レベリング剤、ブロッキング防止剤、帯電防止剤、分散安定剤、消泡剤、増粘剤、分散剤、界面活性剤、滑剤等の添加剤を含んでいてもよい。
【００６６】
（フィルム基材上への易接着層の形成）
フィルム基材１１上に易接着組成物を塗布する前に、フィルム基材の表面処理を行ってもよい。表面処理を行うことにより、フィルム基材の濡れ張力を調整し、易接着層１５との密着性を向上できる。表面処理としては、コロナ処理、プラズマ処理、オゾン吹き付け、紫外線照射、火炎処理、化学薬品処理等が挙げられる。これらの中でも、コロナ処理またはプラズマ処理が好ましい。
【００６７】
易接着組成物の塗布方法としては、バーコート法、ロールコート法、グラビアコート法、ロッドコート法、スロットオリフィスコート法、カーテンコート法、ファウンテンコート法等が挙げられる。塗布後の易接着組成物を加熱して、溶媒を除去することにより易接着層１５が形成される。加熱によりバインダ樹脂の前駆物質を反応させ硬化させてもよい。例えば、易接着組成物が架橋剤を含む場合は、加熱により架橋反応を促進できる。
【００６８】
易接着層形成時の加熱温度は、例えば５０〜２００℃程度である。易接着組成物における樹脂成分の硬化反応を促進するとともに、易接着組成物に含まれるアルカリ成分を効率的に揮発除去させる観点から、加熱温度は１００℃以上が好ましく、１２０℃以上がより好ましく、１３０℃以上がさらに好ましく、１３５℃以上が特に好ましい。また、加熱温度は、易接着組成物に含まれるアルカリ成分の沸点よりも高いことが好ましい。
【００６９】
易接着層形成時の加熱温度は、フィルム基材のガラス転移温度（Ｔｇ）よりも高温であることが好ましい。高温で加熱することにより、易接着組成物における樹脂成分の硬化反応を促進するとともに、易接着組成物に含まれるアルカリ成分を効率的に揮発除去できる。加熱温度は、フィルム基材のＴｇよりも１０℃以上高い温度であることが好ましい。
【００７０】
フィルム基材のＴｇよりも高温で加熱することにより、易接着組成物中のアルカリの揮発除去効率が高められるとともに、フィルム基材の表面に易接着組成物が浸透しやすくなり、フィルム基材１１と易接着層１５との密着性が向上すると考えられる。易接着層の密着性を向上させる観点から、加熱温度は、フィルム基材のＴｇ＋１０℃以上が好ましく、Ｔｇ＋１５℃以上がより好ましく、Ｔｇ＋２０℃以上がさらに好ましい。
【００７１】
フィルム基材のＴｇ＋１０℃以上の温度で加熱すると、フィルム基材がガラス状態からゴム状態となり表面が変形しやすくなるため、フィルム基材１１と易接着層１５との界面において、フィルム基材の樹脂成分と易接着層の構成成分とが混在した基材界面層１８が形成されやすい（図２の拡大図参照）。基材界面層が形成されることにより、フィルム基材１１と易接着層１５との密着性が向上する傾向がある。
【００７２】
特に、図３の断面観察像に示すように、フィルム基材１１の表面に易接着層１５の微粒子が嵌りこんで埋設した領域が存在する場合に、フィルム基材１１と易接着層１５との密着性の高い易接着フィルムが得られる。フィルム基材をＴｇよりも高温に加熱したゴム状態で微粒子がフィルム基材に埋設し、その後にフィルム基材がガラス状態に戻ると、フィルム基材の表面に埋設された微粒子およびその周囲に存在するバインダ樹脂が、フィルム基材の表面に固着するため、フィルム基材１１と易接着層１５との密着性が向上すると考えられる。
【００７３】
フィルム基材の製造工程において易接着層を形成してもよい。また、フィルム基材の形成時の加熱を利用して、易接着層を形成してもよい。例えば、フィルム基材が延伸フィルムである場合には、延伸前のフィルムや縦延伸後のフィルムの表面に、易接着組成物を塗布し、テンターによる横延伸または同時二軸延伸時の加熱を利用して、溶媒の乾燥や樹脂の硬化を行うことができる。
【００７４】
易接着組成物を塗布後にフィルム基材の延伸を行う場合は、易接着層へのクラック発生等の不具合を抑制する観点から、延伸倍率は５倍以下が好ましく、４倍以下がより好ましく、３倍以下がさらに好ましく、２．５倍以下が特に好ましい。延伸倍率の下限は特に限定されないが、フィルム強度向上の観点から、延伸倍率は１．３倍以上が好ましく、１．５倍以上がより好ましい。フィルム基材がアクリル系フィルムである場合は、フィルム強度向上の観点から、搬送方向（ＭＤ）および幅方向（ＴＤ）のそれぞれに、上記の延伸倍率で延伸を実施することが好ましい。
【００７５】
フィルム基材の二軸延伸を行う場合、二軸延伸は、逐次二軸延伸でもよく、同時二軸延伸でもよい。また、斜め延伸を行ってもよい。逐次二軸延伸を行う場合は、前述のように、ロール延伸によりフィルムを１方向（ＭＤ）に延伸した後、フィルム上に易接着組成物を塗布し、テンターによる延伸時に易接着組成物の加熱を行ってもよい。
【００７６】
延伸温度は、易接着層の加熱温度として前述したように、フィルム基材のＴｇよりも高温であることが好ましく、Ｔｇ＋１０℃以上が好ましく、Ｔｇ＋１５℃以上がより好ましく、Ｔｇ＋２０℃以上がさらに好ましい。特に、易接着組成物を塗布後に、上記温度で少なくとも１方向に延伸を行うことが好ましい。フィルム基材のＴｇよりも高温のゴム状態で延伸を行うと、フィルム基材の表面に易接着組成物中の微粒子が埋設した領域が形成されやすく、フィルム基材１１と易接着層１５との密着性が向上する傾向がある。高温での延伸によりフィルム基材に微粒子が埋設されやすくなる理由として、ゴム状態で延伸を行うとフィルム基材の変形の際に易接着組成物が濡れ拡がりやすく、変形時に形成される表面凹凸の凹部に微粒子が嵌った状態となりやすいことが挙げられる。また、延伸後に応力を開放しながら冷却を行うと、フィルム基材が収縮する際に、フィルム基材の表面に嵌った粒子が固着されるため、フィルム基材に微粒子が埋設した領域が形成されやすいと考えられる。
【００７７】
易接着組成物の固形分濃度および塗布厚みを調整することにより、易接着層１５の厚みを調整できる。易接着組成物を塗布後にフィルム基材の延伸を行う場合は、延伸倍率によっても易接着層１５の厚みを調整できる。
【００７８】
易接着層１５の厚みは特に限定されないが、加熱によるアルカリ成分の除去を促進する観点から２８０ｎｍ以下が好ましく、２５０ｎｍ以下がより好ましく、２３０ｎｍ以下がさらに好ましい。易接着フィルム１を偏光子保護フィルムとして用いる場合は、易接着層１５の厚みが小さいほど、偏光板の加湿耐久性が向上し、スジ状のムラ等の光学的な欠点の発生が低減する傾向がある。また、易接着層１５の厚みが小さいほど、偏光板が加湿環境に曝された際の偏光度の低下が抑制される傾向がある。
【００７９】
易接着組成物の加熱乾燥の際に、アルカリ成分が過剰に除去されると、バインダ樹脂中での微粒子の分散性が低下して、微粒子の凝集や、これに伴う易接着層表面からの微粒子の脱落等が生じやすい。微粒子の凝集や脱落が生じると、易接着フィルムの滑り性が低下して、搬送時の傷つきや巻き取り時のブロッキングが生じやすくなる。そのため、易接着層１５の厚みは４０ｎｍ以上が好ましく、５０ｎｍ以上がより好ましく、８０ｎｍ以上がさらに好ましく、１００ｎｍ以上が特に好ましい。また、易接着層１５による接着性向上効果を適切に発現させる観点からも、易接着層１５の厚みは上記範囲であることが好ましい。
【００８０】
［偏光板］
偏光板は、偏光子の一方の面のみに透明保護フィルムを備えるものでもよく、図２に示すように偏光子５の両面に透明保護フィルムを備えるものでもよい。偏光子の一方の面に、偏光子保護フィルムとして上記の易接着フィルムを貼り合わせることにより、偏光子の一方の面のみに透明保護フィルムを有する偏光板が形成される。偏光子の両方の面に偏光子保護フィルムを有する偏光板は、偏光子の少なくとも一方の面に、上記の易接着フィルムが貼り合わせられていればよい。偏光板は、偏光子の両面に上記の易接着フィルムが貼り合わせられたものであってもよい。偏光子５と易接着フィルム１とは、接着剤層６を介して貼り合わせられる。
【００８１】
＜偏光子＞
偏光子５としては、ポリビニルアルコールや、部分ホルマール化ポリビニルアルコール等のポリビニルアルコール系フィルムに、ヨウ素や二色性染料等の二色性物質を吸着させて１方向に配向させたポリビニルアルコール（ＰＶＡ）系偏光子が用いられる。例えば、ポリビニルアルコール系フィルムにヨウ素染色および延伸を施すことにより、ＰＶＡ系偏光子が得られる。
【００８２】
偏光子５の製造工程においては、必要に応じて、水洗、膨潤、架橋等の処理が行われてもよい。延伸は、ヨウ素染色の前後いずれに行われてもよく、染色しながら延伸が行われてもよい。延伸は、空中での延伸（乾式延伸）、あるいは、水中や、ホウ酸、ヨウ化カリウム等を含む水溶液中での延伸（湿式延伸）のいずれでもよく、これらを併用してもよい。偏光子５の膜厚は特に制限されないが、一般的に、１〜５０μｍ程度である。
【００８３】
偏光子５として、厚みが１０μｍ以下の薄型のＰＶＡ系偏光子を用いることもできる。薄型の偏光子としては、例えば、特開昭５１−０６９６４４号公報、特開２０００−３３８３２９号公報、ＷＯ２０１０／１００９１７号パンフレット、特許第４６９１２０５号明細書、特許第４７５１４８１号明細書等に記載されている薄型偏光子を挙げることができる。これらの薄型偏光子は、ＰＶＡ系樹脂層と延伸用樹脂基材とを積層体の状態で延伸する工程と、ヨウ素染色する工程とを含む製法により得られる。この製法であれば、ＰＶＡ系樹脂層が薄くても、延伸用樹脂基材に支持されているため、延伸による破断等の不具合なく延伸することが可能となる。
【００８４】
＜接着剤＞
偏光子５と易接着フィルム１との貼り合わせに用いられる接着剤層６は、光学的に透明であれば、その材料は特に制限されず、エポキシ系樹脂、シリコーン系樹脂、アクリル系樹脂、ポリウレタン、ポリアミド、ポリエーテル、ポリビニルアルコール等が挙げられる。接着剤層６の厚みは、例えば、０．０１〜２０μｍ程度であり、被着体の種類や接着剤の材料等に応じて適宜に設定される。塗布後の架橋反応により接着性を示す硬化型の接着剤を用いる場合、接着剤層６の厚みは０．０１〜５μｍが好ましく、０．０３〜３μｍがより好ましい。
【００８５】
接着剤としては、水系接着剤、溶剤系接着剤、ホットメルト接着剤系、活性エネルギー線硬化型接着剤等の各種形態のものが用いられる。これらの中でも、接着剤層の厚みを小さくでき、高温高湿度条件での接着耐久性が高いことから、活性エネルギー線硬化型接着剤が好ましい。
【００８６】
活性エネルギー線硬化型接着剤は、電子線や紫外線等の活性エネルギー線の照射により、ラジカル重合、カチオン重合またはアニオン重合可能な接着剤である。中でも、低エネルギーで硬化可能であり、かつ接着剤層の厚みを小さくできることから、活性光線の照射によりラジカル重合が開始する光ラジカル重合性接着剤が好ましい。
【００８７】
（重合性成分）
ラジカル重合性接着剤のモノマーとしては、（メタ）アクリロイル基を有する化合物や、ビニル基を有する化合物が挙げられる。中でも、（メタ）アクリロイル基を有する化合物が好適である。（メタ）アクリロイル基を有する化合物としては、Ｃ１−２０鎖状アルキル（メタ）アクリレート、脂環式アルキル（メタ）アクリレート、多環式アルキル（メタ）アクリレート等のアルキル（メタ）アクリレート；ヒドロキシル基含有（メタ）アクリレート；グリシジル（メタ）アクリレート等のエポキシ基含有（メタ）アクリレート等が挙げられる。ラジカル重合性接着剤は、易接着層との接着性向上および硬化速度向上の観点から、ヒドロキシエチル（メタ）アクリルアミド、Ｎ‐メチロール（メタ）アクリルアミド、Ｎ‐メトキシメチル（メタ）アクリルアミド、Ｎ‐エトキシメチル（メタ）アクリルアミド、（メタ）アクリルアミド、（メタ）アクリロイルモルホリン等の（メタ）アクリルアミド誘導体を含むことが好ましい。
【００８８】
ラジカル重合性接着剤は、モノマー成分として、単官能モノマーに加えて、多官能モノマーを含んでいてもよい。接着剤組成物が多官能モノマーを含むことにより、硬化後の接着剤層に架橋構造が形成されるため、接着力が向上する傾向がある。多官能モノマーとしては、トリプロピレングリコールジ（メタ）アクリレート、１，９‐ノナンジオールジ（メタ）アクリレート、トリシクロデカンジメタノールジ（メタ）アクリレート、環状トリメチロールプロパンフォルマル（メタ）アクリレート、ジオキサングリコールジ（メタ）アクリレート、ＥＯ変性ジグリセリンテトラ（メタ）アクリレート等の（メタ）アクリル酸と多価アルコールとのエステルが挙げられる。
【００８９】
単官能モノマーと多官能モノマーとを併用する場合、重合性モノマーの合計１００重量部に対する多官能モノマーの量は、３〜７５重量部程度が好ましく、５〜５０重量部がより好ましく、１０〜３０重量部がさらに好ましい。多官能モノマー量が上記範囲内であれば、高い接着強度と柔軟性とを両立可能な接着剤層が形成されやすい。
【００９０】
接着剤の構成成分として、易接着層との相溶性の高いモノマーの量を多くすることにより、易接着層１５と接着剤層６との界面に、易接着層１５のバインダ樹脂（例えばウレタン）と接着剤とが相溶して存在している接着界面層が形成されやすくなる傾向がある。例えば、易接着層のバインダ樹脂がウレタン系樹脂である場合、接着剤を構成する重合性モノマーとして溶解度パラメータ（ＳＰ）が２０以上（好ましくは２１〜２４）のモノマーを用いることにより、接着剤層６とウレタン等のバインダ樹脂成分を有する易接着層１５とが相溶し、易接着フィルムと接着剤層との界面に接着界面層が形成されやすくなる。易接着層との相溶性が高い重合性モノマーは、単官能モノマーでもよく多官能モノマーでもよい。
【００９１】
易接着層のバインダ樹脂がウレタン系樹脂である場合、接着界面層の形成を促進する観点から、重合性モノマーの合計１００重量部に対するＳＰが２０以上のモノマーの量は、３０重量部以上が好ましく、４０重量部以上がより好ましく、５０重量部以上がさらに好ましく、６０重量部以上が特に好ましい。ＳＰが２１〜２４の範囲内であるモノマーの量は、２０重量部以上が好ましく、３０重量部以上がより好ましく、４０重量部以上がさらに好ましい。ＳＰが２１〜２４の範囲内の重合性モノマーとしては、アクリロイルモルホリン（ＳＰ：２２．９）、Ｎ−メトキシメチルアクリルアミド（ＳＰ：２２．９）、Ｎ−エトキシメチルアクリルアミド（ＳＰ：２２．３）等が挙げられる。
【００９２】
＜光重合開始剤＞
光ラジカル重合性接着剤等の光硬化型接着剤は、光重合開始剤を含むことが好ましい。光重合開始剤は、反応種に応じて適宜選択すればよい。例えば、ラジカル重合性接着剤には、光重合開始剤として、光照射により開裂してラジカルを生成する光ラジカル発生剤、または光照射により他の分子から水素を引き抜いて生成する水素引き抜き型重合開始剤が挙げられる。光ラジカル発生剤と水素引き抜き型重合開始剤とを併用してもよい。光重合開始剤の含有量は、モノマー１００重量部に対して、通常０．１〜１０重量部程度、好ましくは、０．５〜３重量部である。なお、ラジカル重合性接着剤を電子線硬化型として用いる場合には、光重合開始剤は特に必要ない。
【００９３】
ラジカル重合性接着剤には、必要に応じて、カルボニル化合物等で代表される光増感剤を添加することもできる。光増感剤は、電子線による硬化速度や感度を上昇させるために用いられる。光増感剤の使用量はモノマー１００重量部に対して、通常０．００１〜１０重量部程度、好ましくは、０．０１〜３重量部である。
【００９４】
＜その他の成分＞
接着剤組成物は、モノマーおよび光重合開始剤以外に、ポリマーやオリゴマー等の樹脂分を含んでいてもよい。接着剤組成物がポリマーやオリゴマーを含むことにより、接着剤を硬化する際の硬化収縮を低減できる。硬化速度の低下を抑制しつつ硬化収縮を低減する観点から、ポリマーまたはオリゴマーの含有量は、モノマー１００重量部に対して５〜３０重量部が好ましく、１０〜２５重量部がより好ましい。
【００９５】
接着剤の塗布時の作業性や膜厚の均一性を考慮すると、接着剤組成物に添加するポリマーまたはオリゴマーは低粘度であることが好ましい。接着剤組成物の粘度上昇を抑制し、かつかつ硬化収縮を低減する観点から、重量平均分子量が５００〜１５０００程度のオリゴマーが好ましい。オリゴマーの分子量は、１０００〜１００００がより好ましく、１５００〜５０００がさらに好ましい。上記のモノマーおよびその硬化物との相溶性に優れることから、オリゴマーとしてはアクリル系オリゴマーが好ましい。
【００９６】
接着剤は、必要に応じて適宜の添加剤を含んでいてもよい。添加剤の例としては、シランカップリング剤、チタンカップリング剤等のカップリング剤、エチレンオキシド等の接着促進剤、紫外線吸収剤、劣化防止剤、染料、加工助剤、イオントラップ剤、酸化防止剤、粘着付与剤、充填剤、可塑剤、レベリング剤、発泡抑制剤、帯電防止剤、耐熱安定剤、耐加水分解安定剤等が挙げられる。
【００９７】
［偏光板の作製］
偏光子５の一方の面（第一主面）に、接着剤層６を介して易接着フィルム１を貼り合わせることにより偏光板が製造される。図２に示すように、易接着フィルム１の易接着層１５形成面に接着剤層６を介して偏光子５を貼り合わせることにより、偏光子と偏光子保護フィルム（易接着フィルム１）との接着性が高く、機械強度や耐久性に優れる偏光板が得られる。
【００９８】
＜接着剤による偏光子と易接着フィルムとの貼り合わせ＞
偏光子５と易接着フィルム１との貼り合わせにおいては、偏光子５および易接着フィルム１のいずれか一方または両方に、接着剤組成物を塗布した後、偏光子５と易接着フィルム１とをロールラミネータ等により貼り合わせ、接着剤を硬化させることが好ましい。偏光子５および／または易接着フィルム１への接着剤組成物の塗布方法としては、ロール法、噴霧法、浸漬法等が挙げられる。偏光子５および／または易接着フィルム１の表面に接着剤組成物を塗布する前に、コロナ処理、プラズマ処理、ケン化処理等の表面処理を行ってもよい。
【００９９】
偏光子５と易接着フィルム１とを貼り合わせた後に、接着剤の種類に応じて、接着剤を硬化させることにより、接着剤層６が形成される。活性エネルギー線硬化型接着剤を用いた場合は、電子線や紫外線等の活性エネルギー線の照射により接着剤の硬化が行われる。
【０１００】
接着剤を硬化後は、図２の拡大図に示すように、易接着層１５と接着剤層６との界面に、接着界面層６１が形成されていることが好ましい。接着界面層６１は、易接着層１５のバインダ樹脂成分と接着剤層６の樹脂成分（接着剤組成物の硬化物）とが相溶して存在している領域（相溶層）であり（図６参照）、接着界面に相溶層が形成されることにより、偏光子５と易接着フィルム１との接着性が向上する傾向がある。
【０１０１】
接着界面層が形成されることにより、接着性向上に加えて、偏光板の切断加工性が向上する傾向がある。一般に、偏光子は高延伸倍率で延伸されており、偏光板を表示装置の画面サイズに合わせた大きさに切断加工する際に、延伸方向（吸収軸方向）と垂直な切断端面にマイクロクラックが発生しやすい。易接着層と接着剤層との界面に接着界面層が形成されていれば、切断加工時のマイクロクラックの発生が抑制される傾向があり、偏光板の生産性向上や歩留まり向上に寄与し得る。
【０１０２】
接着剤組成物のモノマー成分が溶媒として作用して、易接着層の表層の樹脂を溶解または膨潤させ、易接着層の樹脂成分が接着剤組成物に浸透することにより、接着界面層が形成されると考えられる。接着剤組成物が、易接着層のバインダ樹脂を溶解または膨潤させるモノマー成分を多く含んでいれば、易接着層の樹脂成分の接着剤組成物への浸透が促進され、接着界面層が形成されやすい。
【０１０３】
接着剤の塗布時および／または易接着フィルムと偏光子との貼り合わせ時の温度も、接着界面層の形成を左右するする要因となり得る。温度が高いほど、樹脂成分の浸透速度が大きいため、易接着層と接着剤層の樹脂成分の相溶が促進され、接着界面層の厚みが大きくなる傾向がある。
【０１０４】
易接着層１５と接着剤層６との界面に接着界面層６１を形成するための貼り合わせ温度は、易接着層や接着剤の組成によって異なるが、５℃以上が好ましく、１０℃以上がより好ましい。貼り合わせ温度が高いほど、接着界面層６１の厚みが大きくなる傾向がある。
【０１０５】
接着界面層６１の厚みの増大に伴って、接着剤層６において接着界面層６１を形成していない領域（接着剤と易接着層とが相溶しておらず、接着剤が単独で存在する接着剤単独層６０）の厚みが小さくなる傾向がある。接着剤単独層６０の厚みが過度に小さい場合（または接着剤単独層が存在しない場合）は、偏光板の切断加工性が低下する場合がある。易接着層と接着剤との相溶による接着界面層６１を形成しつつ、接着剤単独層６０を残存させる観点から、貼り合わせ温度は、５０℃以下が好ましく、４０℃以下がより好ましい。
【０１０６】
易接着フィルム１（偏光子保護フィルム）との界面での接着性を高める観点から、接着界面層の厚みは４０ｎｍ以上が好ましく、５０ｎｍ以上がより好ましい。接着界面層６１の厚みは、７５ｎｍ以上、１００ｎｍ以上、１５０ｎｍ以上または２００ｎｍ以上であってもよい。接着界面層の厚みが大きいほど接着性が向上する傾向があるが、接着界面層の厚みの増大に伴って、接着剤単独層の厚みが小さくなり、切断加工性が低下する場合がある。偏光子５との界面での接着性を高めるとともに、偏光板の切断加工性を確保する観点から、接着剤単独層６０の厚みは１２０ｎｍ以上が好ましく、１５０ｎｍ以上がより好ましい。
【０１０７】
接着剤単独層６０および接着界面層６１の厚みを上記範囲とする観点から、接着剤層６の厚み（接着剤単独層６０と接着界面層６１の厚みの合計）は、３００ｎｍ以上が好ましく、４００ｎｍ以上がより好ましく、５００ｎｍ以上がさらに好ましい。偏光板の薄型化の観点、および接着界面層の厚み比を適切な範囲とする観点から、接着剤層６の厚みは３μｍ以下が好ましく、２．５μｍ以下がより好ましく、２μｍ以下がさらに好ましい。
【０１０８】
接着界面層６１の厚みは、接着剤層６の合計厚み（接着剤単独層６０と接着界面層６１の厚みの合計）に対して、５〜９０％が好ましく、１０〜８５％がより好ましい。接着界面層６１の厚みは、接着剤層６の合計厚みに対して、１５％以上または２０％以上であってもよく、８０％以下または７５％以下であってもよい。接着界面層有無、ならびに接着界面層および接着剤単独層の厚みは、偏光板の断面の透過型電子顕微鏡（ＴＥＭ）観察により求められる。
【０１０９】
易接着層１５の接着剤層６側の界面に接着界面層６１が存在する場合においても、易接着層１５のフィルム基材１１側の界面には、フィルム基材の樹脂成分と易接着層の構成成分とが混在した基材界面層が形成されていてもよい。易接着層１５の接着剤層６側およびフィルム基材１１側の両面に界面層が形成されていることにより、偏光子に基材フィルムが強固に接着し、高温高湿環境等においても層間の剥離が生じ難い。
【０１１０】
＜透明保護フィルム＞
偏光子５の第二主面には、接着剤層７を介して透明保護フィルム２が貼り合わせられてもよい。透明保護フィルム２としては、任意の適切な透明フィルムを採用し得る。透明保護フィルム２の厚みは、５〜２００μｍ程度である。機械強度、透明性およびハンドリング性等の観点から、透明保護フィルム２の厚みは１０〜１００μｍが好ましく、１５〜６０μｍがより好ましい。易接着フィルム１と透明保護フィルム２の厚みは同一でもよく異なっていてもよい。
【０１１１】
透明保護フィルム２を形成する材料としては、ポリエチレンテレフタレート（ＰＥＴ）、ポリブチレンテレフタレート（ＰＢＴ）、ポリエチレンナフタレート（ＰＥＮ）等のポリエステル類；ジアセチルセルロースやトリアセチルセルロース等のセルロース系ポリマー；ポリスチレンやアクリロニトリル・スチレン共重合体等のスチレン系ポリマー；ポリノルボルネン等の環状ポリオレフィン；ポリカーボネート等が挙げられる。
【０１１２】
透明保護フィルム２は、偏光子５との貼り合わせ面に易接着層（不図示）を備えていてもよい。透明保護フィルム２には、易接着フィルム１の易接着層１５と同様の易接着層が設けられてもよい。
【０１１３】
偏光子５と透明保護フィルム２との貼り合わせに用いられる接着剤層７としては、水系接着剤、溶剤系接着剤、ホットメルト接着剤系、ラジカル重合硬化型接着剤等の各種形態のものが用いられる。接着剤層６と接着剤層７に同一の接着剤組成物を用いてもよい。
【０１１４】
［偏光板の用途］
偏光板には、液晶セルや有機ＥＬセル等への貼り合わせのための粘着剤層を設けてもよい。粘着剤層を形成する粘着剤としては、アクリル系ポリマー、シリコーン系ポリマー、ポリエステル、ポリウレタン、ポリアミド、ポリエーテル、フッ素系やゴム系等のポリマーをベースポリマーとするものを適宜に選択して用いることができる。特に、光学的透明性に優れ、適度な濡れ性と凝集性を示し、かつ耐候性や耐熱性等に優れることから、アクリル系粘着剤が好ましい。
【０１１５】
偏光板への粘着剤層の付設は、適宜な方式で行いうる。例えば、トルエンや酢酸エチル等の溶媒にベースポリマー等を溶解または分散させた固形分濃度１０〜４０重量％程度の粘着剤溶液を調製し、偏光板上に付設する方式、あるいは適宜の基材上に形成した粘着剤層を偏光板上に転写する方法等が挙げられる。
【０１１６】
偏光板の両面に粘着剤層を設けてもよい。偏光板の両面に粘着剤層を設ける場合、表裏の粘着剤層の組成や厚みは同一でも異なっていてもよい。粘着剤層の厚みは、一般には５〜５００μｍ程度である。
【０１１７】
粘着剤層の表面には、粘着剤層の汚染防止等を目的として、セパレータを仮着してもよい。セパレータとしては、プラスチックフィルムの表面を、シリコーン系離型剤、長鎖アルキル系離型剤、フッ素系離型剤等の剥離剤でコート処理したものが好ましく用いられる。
【０１１８】
偏光板は、他の光学層と積層した積層偏光板であってもよい。光学層としては、位相差板、視角補償フィルム、輝度向上フィルム等が挙げられる。
【０１１９】
偏光板を、液晶セルや有機ＥＬセル等の画像表示セルの表面に貼り合わせることにより、画像表示装置を形成できる。液晶表示装置の形成は、液晶セルと偏光板、および必要に応じて照明システム等の構成部品を適宜に組立てて駆動回路を組込むことなどにより形成される。有機ＥＬ表示装置においては、有機ＥＬセルの表面に、本発明の偏光板と位相差フィルム（典型的には１／４波長板）とを組み合わせた円偏光板と貼り合わせることにより、金属電極等による外光の反射光の再出射を低減して、視認性を向上できる。
【実施例】
【０１２０】
以下、実施例を示して本発明をより具体的に説明するが、本発明はこれらの実施例に限定されるものではない。以下の「％」の記載は、特に断りがない限り重量％である。
【０１２１】
［偏光子の作成］
＜偏光子１＞
厚み４５μｍのポリビニルアルコール（ＰＶＡ）系樹脂フィルム（クラレ製「ＰＥ４５００」）の長尺ロールを、ロール延伸機により長手方向に５．９倍になるように長手方向に一軸延伸しながら、表１に示す膨潤浴、染色浴、架橋浴１、架橋浴２、および洗浄浴を順に搬送し、７０℃で５分間乾燥させて厚み１８μｍの偏光子を作製した。染色浴におけるヨウ素濃度およびヨウ化カリウム濃度は、偏光子の単体透過率が４３．４％になるように調整した。
【０１２２】
【表１】
2020024367.tif 000003
【０１２３】
＜偏光子２：薄型偏光子＞
厚み１００μｍの非晶質ポリエステルフィルム（ポリエチレン−テレフタレート／イソフタレート；ガラス転移温度７５℃）の片面にコロナ処理を施し、コロナ処理面に、ポリビニルアルコール（重合度４２００、ケン化度９９．２モル％）およびアセトアセチル変性ポリビニルアルコール（日本合成化学工業  「ゴーセファイマーＺ２００」；重合度１２００、アセトアセチル変性度４．６％、ケン化度９９．０モル％以上）を９：１の重量比で含む水溶液を２５℃で塗布および乾燥して、非晶質ポリエステルフィルム基材上に厚み１１μｍのＰＶＡ系樹脂層が設けられた積層体を作製した。
【０１２４】
この積層体を、１２０℃のオーブン内での空中補助延伸により長手方向に２．０倍に自由端一軸延伸した後、ロール搬送しながら、３０℃の４％ホウ酸水溶液に３０秒間、３０℃の染色液（０．２％ヨウ素、１．０％ヨウ化カリウム水溶液）に６０秒間、順次浸漬した。次いで、積層体をロール搬送しながら、３０℃の架橋液（ヨウ化カリウムを３％、ホウ酸３％水溶液）に３０秒間浸漬して架橋処理を行い、７０℃のホウ酸４％、ヨウ化カリウム５％水溶液に浸漬しながら、総延伸倍率が５．５倍となるように長手方向に自由端一軸延伸した。その後、積層体を３０℃の洗浄液（４％ヨウ化カリウム水溶液）に浸漬して、非晶質ポリエステルフィルム基材上に厚み５μｍのＰＶＡ系偏光子が設けられた積層体を得た。
【０１２５】
［易接着フィルムの作製］
（易接着組成物の調製）
樹脂成分としてポリエステルウレタンおよびイソホロンジイソシアネートを含み、さらに硬化触媒としてのトリエチルアミンおよび分散媒としてのメチルエチルケトンを含む固形分３４％の水系ポリウレタン（第一工業製薬製「スーパーフレックス２１０Ｒ」）２０．６重量部、固形分２５％のオキサゾリン含有ポリマー水溶液（日本触媒製「エポクロスＷＳ−７００」）５．２重量部、１重量％のアンモニア水２．８重量部、平均一次粒子径３５ｎｍのコロイダルシリカの２０％水分散液（扶桑化学工業製「クォートロンＰＬ−３」）７．５重量部、および純水６３．９重量部を混合して、易接着組成物を調製した。この易接着組成物は、固形分１００重量部に対してシリカ粒子を１５．３重量部含有する濃度９．８％の水溶液であった。以下の各例では、この易接着組成物を用いて易接着層を形成した。
【０１２６】
＜易接着フィルム１＞
溶融押出製膜装置、グラビアコーター、テンター式同時二軸延伸装置、および巻取り装置を備えるフィルム製造装置を用いて、易接着フィルムを作製した。アクリル系樹脂として、特開２０１７−２６９３９号の実施例に記載の「透明保護フィルム１Ａ」の作製に用いたものと同一のイミド化ＭＳ樹脂（ガラス転移温度：１２０℃）のペレットを用いた。アクリル系樹脂をＴダイから溶融押出して１６０μｍの厚みで製膜し、フィルムの一方の面にグラビアコーターにて上記の易接着組成物を約９μｍのウェット厚みで塗布し、温度１４０℃の加熱炉内で同時二軸延伸テンターにより長手方向（ＭＤ）および幅方向（ＴＤ）にそれぞれ２倍に延伸して、厚み４０μｍのアクリル系フィルムの一方の面に厚み３０ｎｍの易接着層を備える易接着フィルムを得た。
【０１２７】
＜易接着フィルム２〜６＞
易接着組成物の塗布厚みを変更したこと以外は、易接着フィルム１の作製と同様にして、易接着フィルムを得た。易接着層の厚み（延伸後）は、表２に示す通りであった。
【０１２８】
＜易接着フィルム７〜１１＞
テンター延伸時の炉内温度（延伸温度）を表２に示すように変更した。延伸温度を変更したこと以外は、易接着フィルム１の作製と同様にして、易接着フィルムを得た。
【０１２９】
＜フィルム１２＞
グラビアコーターでの易接着組成物の塗布を行わず、易接着層を備えていない厚み４０μｍのアクリル系フィルムを得た。
【０１３０】
［紫外線硬化型接着剤の調製］
＜接着剤１＞
Ｎ−ヒドロキシエチルアクリルアミド（ＳＰ：２９．６）１７重量部、アクリロイルモルホリン（ＳＰ：２２．９）５０重量部、ポリプロピレングリコール（ｎ≒３）ジアクリレート（東亞合成製「ＡＲＯＮＩＸ  Ｍ−２２０」、ＳＰ：１９．０）１７重量部、およびアクリル系可塑剤（東亞合成製「ＡＲＵＦＯＮ  ＵＰ−１１９０」）１６重量部を樹脂成分として含み、さらに重合開始剤として、２−メチル−１−（４−メチルチオフェニル）−２−モルフォリノプロパン−１−オン（ＢＡＳＦ製「イルガキュア９０７」）０．５重量部、および２，４−ジエチルチオキサントン（日本化薬製「ＫＡＹＡＣＵＲＥ  ＤＥＴＸ−Ｓ」）０．２重量部を含む紫外線硬化型接着剤を調製した。
【０１３１】
＜接着剤２＞
Ｎ−ヒドロキシエチルアクリルアミド１７重量部、アクリロイルモルホリン１７重量部、ポリプロピレングリコール（ｎ≒３）ジアクリレート（東亞合成製「ＡＲＯＮＩＸ  Ｍ−２２０」）５０重量部、およびアクリル系可塑剤（東亞合成製「ＡＲＵＦＯＮ  ＵＰ−１１９０」）１６重量部を樹脂成分として含み、さらに重合開始剤として、２−メチル−１−（４−メチルチオフェニル）−２−モルフォリノプロパン−１−オン（ＢＡＳＦ製「イルガキュア９０７」）０．５重量部、および２，４−ジエチルチオキサントン（日本化薬製「カヤキュアＤＥＴＸ−Ｓ」）０．２重量部を含む紫外線硬化型接着剤を調製した。
【０１３２】
＜接着剤３＞
Ｎ−ヒドロキシエチルアクリルアミド４０重量部およびアクリロイルモルホリン６０重量部を硬化性成分として含み、さらに重合開始剤として２−メチル−１−（４−メチルチオフェニル）−２−モルフォリノプロパン−１−オン（ＢＡＳＦ製「イルガキュア９０７」）３重量部を含む紫外線硬化型接着剤を調製した。
【０１３３】
［偏光板の作製１］
片面の偏光子保護フィルムとして、上記の易接着フィルム１〜１１およびフィルム１２を用い、他方の面の偏光子保護フィルムとして二軸延伸環状ポリオレフィン（ＣＯＰ）フィルム（日本ゼオン製「ゼオノアフィルムＺＦ−１４」）を用いた。易接着フィルムの易接着層形成面およびゼオノアフィルムの表面に、上記の接着剤３を約１μｍの厚みで塗布し、ロールラミネータで偏光子１に貼り合わせた後、両面のそれぞれから積算光量５００／ｍＪ／ｃｍ２の紫外線を照射して接着剤を硬化させ、偏光子の一方の面にアクリル系フィルム（易接着フィルム）、他方の面にゼオノアフィルムが貼り合わせられた偏光板を得た。
【０１３４】
［評価］
＜易接着層の残存アルカリ量＞
易接着層に残存するトリエチルアミンおよびアンモニアの量を定量した。トリエチルアミンの残存量は、易接着フィルムの表面から易接着層を削り出した粉末を秤量してメタノールに溶解し、溶液のガスクロマトグラフィー質量分析（ＧＣ／ＭＳ）法により定量した。アンモニアの残存量は、易接着フィルムを２５℃の純水に浸漬した後、１２０℃の乾燥機にて６０分間の加熱抽出を行い、水中に溶出したアンモニアをイオンクロマトグラフィーにより定量した。トリエチルアミンの量とアンモニアの量の合計を残存アルカリ量とした。
【０１３５】
＜易接着層の密着性＞
易接着フィルムの易接着層形成面に、粘着テープ（日東電工製「Ｎｏ．３１Ｂ」）を線圧８ｋｇ／ｍ、圧着速度０．３ｍ／分で圧着し、５０℃で４８時間保存した後、粘着テープの先端を把持して引張速度３０ｍ／分で１８０°ピール試験を行い、下記の基準により易接着層の密着性を判定した。
〇：アクリル系フィルムから易接着層が剥離せず粘着テープと易接着層との界面で剥離したもの
×：アクリル系フィルムと易接着層との界面で剥離が生じたもの
【０１３６】
＜目視評価＞
易接着フィルムの表面を目視にて観察し、シリカ粒子の凝集による局所的な濁り（ヘイズ上昇）の有無、および易接着層非形成面における傷の有無を評価した。
〇：シリカ粒子の凝集がなく面内の均一性が良好であり、傷が認められなかったもの
△：シリカ粒子の凝集による濁りは見られなかったものの、易接着層非形成面に深さ１μｍ以下の傷が認められたもの
×：シリカ粒子の凝集による濁り、および易接着層非形成面の傷が認められたもの
【０１３７】
＜基材界面層の有無＞
易接着フィルムの断面を透過型電子顕微鏡（ＴＥＭ）により観察し、アクリル系フィルムと易接着層との界面において、易接着層中の粒子がアクリル系フィルムに埋設している領域（基材界面層）の有無を確認した。易接着フィルム４を用いた偏光板（基材界面層あり）のＴＥＭ観察像を図３、易接着フィルム８を用いた偏光板（基材界面層なし）のＴＥＭ観察像を図４に示す。
【０１３８】
＜偏光板の加湿耐久性＞
偏光板を３２０ｍｍ×２４０ｍｍのサイズに切り出し、環状ポリオレフィンフィルム側の面を、厚み２０μｍのアクリル系粘着剤を介してガラス上に貼り合わせた。この試料を、温度６０℃、相対湿度９０％（条件１）の恒温恒湿槽、または温度８５℃、相対湿度８５％（条件２）の恒温恒湿槽に入れ、５００時間保持して加熱・加湿耐久試験を実施した。
【０１３９】
耐久試験前の偏光度Ｐ０および耐久試験後の偏光度Ｐを測定し、偏光度の変化量ΔＰ＝｜Ｐ−Ｐ０｜を算出した。また、耐久試験後の偏光板上に別の偏光板をクロスニコルで配置し、目視にて観察してスジ状のムラの有無を確認し、以下の基準により評価した。
◎：条件１および条件２のいずれの耐久試験後の試料もスジムラが観察されない
〇：条件１の耐久試験後の試料にはスジムラが観察されず、条件２の耐久試験後の試料では僅かなスジムラが視認される
△：条件１および条件２の耐久試験後の両方の試料において僅かなスジムラが視認される
×：条件１および条件２の耐久試験後の両方の試料においてスジムラがはっきりと視認される
【０１４０】
易接着フィルム２を用いた偏光板および易接着フィルム６を用いた偏光板の耐久試験（６０℃９０％Ｒｈ  ５００時間）前後のクロスニコルでの観察写真（低輝度用ムラ計測システム  アイシステム製「ＥＹＥＳＣＡＬＥ−４Ｗ」にて撮影）を図５に示す。
【０１４１】
易接着フィルム１〜１１の作製条件（延伸温度および延伸後の易接着層の厚み）、易接着フィルムの評価結果（目視、密着性、基材界面層の有無）、ならびに偏光板の耐久試験結果（スジムラの有無および偏光度の変化量ΔＰ）を、表２に示す。
【０１４２】
【表２】
2020024367.tif 000004
【０１４３】
易接着層を形成していないアクリル系フィルム（フィルム１２）を用いた偏光板では、加湿耐久試験後もスジムラが観察されず、偏光度の低下が小さく良好な光学特性を示した。しかしながら、アクリル系フィルムと偏光子との接着性が低く、加湿耐久試験後に、偏光板の端部において、アクリル系フィルムの偏光子からの剥離がみられた。
【０１４４】
厚み３５０ｎｍの易接着層を備える易接着フィルム６は、アクリル系フィルムと易接着層との密着性が良好であり、易接着フィルムの外観も良好であった。しかし、易接着フィルム６を偏光子保護フィルムとして用いた偏光板は、加湿耐久試験後の偏光度の低下が大きく、著しいスジ状のムラが確認された。延伸温度（易接着層形成時の加熱温度）が１２０℃以下の易接着フィルム７〜９においても、易接着フィルム６と同様、加湿耐久試験後の偏光度の低下が大きく、著しいスジ状のムラが確認された。
【０１４５】
延伸温度１４０℃で５０ｎｍ〜２５０ｎｍの易接着層を形成した易接着フィルム２〜５では、微粒子の凝集に起因する白濁がみられず、良好な外観を示した。なお、易接着フィルム２は、易接着層非形成面に微細な傷がみられたが、他の部材との貼り合わせの際に粘着剤や接着剤等により埋められて光学的な欠点とならないレベルの傷であった。また、易接着フィルム２〜５を用いた偏光板は、易接着フィルム６を用いた偏光板に比べて、加湿耐久性に優れ、スジムラの発生が抑制されていた。
【０１４６】
厚み３０ｎｍの易接着層を形成した易接着フィルム１は、偏光板の加湿耐久性は良好であったが、シリカ微粒子の凝集による白濁、および易接着層非形成面の傷つきがみられ、外観が劣っていた。傷の発生は、分散性の低下によりシリカ微粒子が易接着層の表面から脱落し、易接着フィルムの滑り性が低下したことに起因すると考えられる。
【０１４７】
易接着フィルム２〜５を用いた偏光板と易接着フィルム１，６を用いた偏光板との対比から、易接着層の厚みが小さく、残存アルカリ成分が少ないほど、加湿耐久試験後のスジムラの発生が抑制され、加湿耐久性に優れる偏光板が得られることが分かる。一方、易接着層の厚みが過度に小さく、残存アルカリ成分が過度に小さいと、微粒子の分散性の低下に起因して、外観不良や滑り性の低下が生じることが分かる。
【０１４８】
延伸温度１６０℃または１８０℃で厚み２００ｎｍの易接着層を形成した易接着フィルム１０，１１では、易接着フィルム４と同様に、易接着フィルムの外観および偏光板の加湿耐久性に優れていた。一方、延伸温度８０〜１２０℃で厚み２００ｎｍの易接着層を形成した易接着フィルム７〜９では、易接着層の残存アルカリ量が多く、易接着フィルム６と同様、偏光板の加湿耐久試験後に著しいスジムラが確認された。
【０１４９】
これらの結果から、無機微粒子の分散性を低下させない範囲で、易接着層の残存アルカリ量を低下させることにより、偏光子保護フィルムとして用いた場合に偏光板の加湿耐久性に優れる易接着フィルムが得られることが分かる。
【０１５０】
低温で延伸を行った易接着フィルム７〜９では、他の例に比べてアクリル系フィルムと易接着層との密着性が劣っていた。易接着フィルム４３等では、アクリル系フィルムと易接着層との界面において、アクリル系フィルムに粒子が埋まった状態の基材界面層（図３参照）が形成されていたのに対して、易接着フィルム７〜９では基材界面層が形成されていなかった（図４参照）。これらの結果から、易接着組成物を塗布後の加熱温度を高くすることにより、易接着組成物中のアルカリ成分を効率的に揮発させて残存アルカリ量を低下できることに加えて、フィルム基材と易接着層との界面での密着性を向上できることが分かる。
【０１５１】
［偏光板の作製２］
＜実施例１＞
片面の偏光子保護フィルムとして、上記の易接着フィルム３を用い、他方の面の偏光子保護フィルムとして二軸延伸ＣＯＰフィルム（日本ゼオン製「ゼオノアフィルムＺＦ−１４」）を用いた。温度５．２℃の雰囲気下にて、易接着フィルムの易接着層形成面およびゼオノアフィルムの表面に、上記の接着剤１を約１μｍの厚みで塗布し、ロールラミネータで偏光子１に貼り合わせた。その後、室温にて、両面のそれぞれから積算光量５００／ｍＪ／ｃｍ２の紫外線を照射して接着剤を硬化させ、偏光子の一方の面にアクリル系フィルム（易接着フィルム）、他方の面にゼオノアフィルムが貼り合わせられた偏光板を得た。
【０１５２】
＜実施例２〜５、および比較例１，２＞
貼り合わせ時の温度を表３に示すように変更したこと以外は、実施例１と同様にして偏光板を得た。
【０１５３】
＜比較例３＞
接着剤１に代えて接着剤２を用い、貼り合わせ温度を２３．０℃としたこと以外は、実施例１と同様にして偏光板を得た。
【０１５４】
＜実施例６＞
温度２３．５℃の雰囲気下にて、易接着フィルム３の易接着層形成面に、上記の接着剤１を約１μｍの厚みで塗布し、ロールラミネータで偏光子２の積層体の偏光子側の面に貼り合わせた後、易接着フィルム側から積算光量５００／ｍＪ／ｃｍ２の紫外線を照射して接着剤を硬化させた。その後、積層体から非晶質ポリエステルフィルム基材を剥離し、偏光子の片面にアクリル系フィルム（易接着フィルム）が貼り合わせられ、他方の面には偏光子保護フィルムが設けられていない偏光板を得た。
【０１５５】
［評価］
＜接着剤層断面の観察＞
易接着フィルムの断面を透過型電子顕微鏡（ＴＥＭ）により観察し、接着剤層と易接着層との界面において、両者が相溶している領域（接着界面層）の有無を確認した。また、断面像から、接着界面層の厚み、および易接着層と相溶せずに接着剤層が単独で存在している領域（単独層）の厚みを求めた。
【０１５６】
＜接着性＞
偏光板を、偏光子の延伸方向と平行（吸収軸方向）に２００ｍｍ、直交方向（透過軸方向）に２０ｍｍの大きさに切り出し、アクリル系透明保護フィルムと偏光子との間にカッターナイフで切り込みを入れ、偏光板をガラス板に貼り合わせた。引張圧縮試験機（ミネベア製「ＴＧ−１ｋＮ」）にて、剥離角度９０°、剥離速度１０００ｍｍ／分で剥離試験を行い、接着力を測定した。接着強度が１．０Ｎ／２０ｍｍ以上のものを〇、１．０Ｎ／２０ｍｍ未満のものを×とした。
【０１５７】
＜加工性＞
１５０ｍｍ×５０ｍｍのトムソン刃型をセットした油圧式裁断機（曙機械製「ＯＰ−２３Ｈ」）を用い、ストロークを２６．４ｍｍに設定し、偏光板の吸収軸方向を長辺とする矩形に打ち抜いた。打ち抜いた偏光板の４辺すべての端面を光学顕微鏡（オリンパス製「ＭＸ６１Ｌ−Ｆ」）で観察し、最も長いマイクロクラックの長さが１ｍｍ未満のものを〇、１ｍｍ以上のものを×とした。
【０１５８】
実施例および比較例の偏光板の構成（易接着フィルムの種類、偏光子の厚み、易接着フィルムと反対側の面に積層された偏光子保護フィルムの種類、および接着剤の種類）、接着時の貼合温度、接着剤層の断面観察結果（接着界面層および接着剤単独層の厚み）、ならびに偏光板の評価結果（接着性および加工性）を、表３に示す。
【０１５９】
【表３】
2020024367.tif 000005
【０１６０】
接着剤２を用いた比較例３では、接着界面層が形成されておらず、易接着フィルムと偏光子との接着性および切断加工性が不十分であった。接着剤１を用いた実施例１〜６および比較例１，２では、接着剤層と易接着層との界面に、図６に示すような接着界面層６１が形成されていた。接着剤１では、アクリロイルモルホリン（ＳＰ：２２．９）の含有量が多いため、易接着層のウレタン系樹脂バインダと接着剤との相溶性が高く、相溶により界面層が形成されたと推定される。
【０１６１】
実施例１〜６および比較例１では、易接着フィルムと偏光子との貼り合わせ温度が高いほど接着界面層の厚みが大きくなり、これに伴って接着剤の単独層の厚みが小さくなる傾向がみられた。これは、温度が高いほど接着剤組成物と易接着層との相溶が促進されたことに関連していると推定される。
【０１６２】
実施例１〜５の偏光板は、接着性および切断加工性がともに良好であった。厚みの小さい偏光子を用い、偏光子の片面のみに易接着イルムを貼り合わせた実施例６の偏光板も、接着性および切断加工性がともに良好であった。比較例１および比較例２では、接着性は良好であったが、接着剤の単独層の厚みが小さく（または単独層が確認されず）、切断加工性が低下していた。これらの結果から、接着剤単独層が残存するように易接着層と接着剤とが相溶し、接着界面層と接着剤単独層の両方が存在する場合に、接着性と切断加工性に優れる偏光板が得られることが分かる。
【符号の説明】
【０１６３】
１              易接着フィルム
１１            フィルム基材
１５            易接着層
１８            基材界面層
２              透明フィルム
５              偏光子
６，７          接着剤層
６０            接着剤単独層
６１            接着界面層
１００          偏光板
【図１】
2020024367.tif 000006
【図２】
2020024367.tif 000007
【図３】
2020024367.tif 000008
【図４】
2020024367.tif 000009
【図５】
2020024367.tif 000010
【図６】
2020024367.tif 000011
【手続補正書】
【提出日】令和1年11月21日(2019.11.21)
【手続補正１】
【補正対象書類名】特許請求の範囲
【補正対象項目名】請求項８
【補正方法】変更
【補正の内容】
【請求項８】
前記易接着層のアミンおよびアンモニアの含有量の合計が５〜７５ｐｐｍである、請求項１〜７のいずれか１項に記載の偏光板。